(57)【特許請求の範囲】
【請求項１】
内層管と、この内層管を外側から囲繞する弾性樹脂材料からなる外層管とからなり、前記外層管が、周方向に間隔を隔てて放射状に設けられた複数条の間隔保持リブによって隣り合う管状層との間に空気層を形成するように支持された２層の管状部を有するとともに、内側の管状部に内壁面から周方向に間隔を隔てて放射状に延出し、内層管の外壁に受けられて、最も内側の管状部と内層管との間に空気層を形成する複数条の脚部リブを備える複合管であって、
手で切り裂き可能な部分が、内側の管状層のみに管軸方向に連続して設けられていることを特徴とする複合管。
【請求項２】
手で切り裂き可能部分が管状層の薄肉部である請求項１に記載の複合管。
【請求項３】
内層管と、この内層管を外側から囲繞する弾性樹脂材料からなる外層管とからなり、前記外層管が、周方向に間隔を隔てて放射状に設けられた複数条の間隔保持リブによって隣り合う管状層との間に空気層を形成するように支持された複数層の管状部を有するとともに、最も内側の管状部に内壁面から周方向に間隔を隔てて放射状に延出し、内層管の外壁に受けられて、最も内側の管状部と内層管との間に空気層を形成する複数条の脚部リブを備える複合管であって、
最も外側の管状部が、断面略円形をしており、最も外側の管状部以外の管状部が、断面略歯車形をしているとともに、内側の管状部の周長さが、外側の管状部の周長さより長く形成されていることを特徴とする複合管。
【請求項４】
間隔保持リブの高さがリブ幅の２．５倍以下である請求項１〜請求項３のいずれかに記載の複合管。
【請求項５】
最も内側の管状部と、その１つ外側の管状部との間の間隔保持リブの高さがリブ幅の４．０倍以下であり、最も外側の管状部と間隔保持リブとのコーナー部が曲率半径０．５ｍｍ以上のＲ形状に湾曲している請求項１〜請求項４のいずれかに記載の複合管。
【請求項６】
外層管の樹脂部分の断面積が、外層管の外周面と、内層管の外周面との間の断面積の２５〜４５％である請求項１〜請求項５のいずれかに記載の複合管。
【請求項７】
外層管が熱可塑性エラストマーを含む弾性樹脂材料から成る請求項１〜請求項６のいずれかに記載の複合管。
【発明の詳細な説明】
【技術分野】
【０００１】
本発明は、高い断熱性と施工性、および外面への傷付き防止に優れた複合管に関する。
【背景技術】
【０００２】
給水給湯などに用いられる架橋ポリエチレンやポリブテンなどの可撓性樹脂管において、断熱性が必要とされる場合には、樹脂管の外側にポリオレフィン系の発泡体を被覆して使用されている。しかしながら、施工前に樹脂管と発泡体が一体となっている複合管においては、施工時の引き摺りなどによる発泡体外面への傷付き、破れが生じやすく、また、継手を接続する際には発泡体のみを継手挿入分だけ切断する必要があり、施工に手間がかかると言うだけではなく、切断時に内側の樹脂管まで傷を付けるという問題がある。
【０００３】
一方、図９に示すような熱可塑性エラストマーで形成された管状をした外層管（さや管）１１０によって、内層管１２０の周囲が被覆されている複合管１００が既に提案されている（特許文献１参照）。すなわち、この複合管１００は、外層管１１０をゴム弾性および柔軟性を有する熱可塑性エラストマーによって形成することによって、耐傷付き性能、破れ防止能、継手との接続容易性を確保するとともに、管状をした外層管本体部１１１の内面にリブ１１２を周方向に等ピッチで放射状に設け、内層管１２０と外層管本体部１１１との間に断熱空気層３００を形成して断熱性を確保しようとしている。
しかしながら、上記複合管１００の場合、傷つきや破れ、継手を接続する際の問題を解決できているが、ポリオレフィン系の発泡体に比べ、断熱性能が若干劣っていた。
【０００４】
そこで、本発明の発明者は、図１０に示すように、内層管２１０と、この内層管２１０を外側から囲繞するように押出成形された熱可塑性エラストマーからなる外層管２２０とからなり、外層管２２０が、周方向に間隔を隔てて放射状に設けられた複数条の間隔保持リブ２３０によって隣り合う管状部２４０，２５０との間に空気層２６０を形成するように支持された複数層（この例では２層）の管状部２４０，２５０を有するとともに、最も内側の管状部２５０に内壁面から周方向に間隔を隔てて放射状に延出し、内層管２１０の外壁に受けられて、最も内側の管状部２５０と内層管２１０との間に空気層２７０を形成する複数条の脚部リブ２８０を備える複合管２００であれば、上記問題が解決できるのではないかと考えた。
しかし、この複合管２００は、間隔保持リブ２３０及び脚部リブ２８０を設けることによって、空気層２６０，２７０を形成できるので、傷つきや破れの問題が解消できるだけでなく、ポリオレフィン系の発泡体と略同じような断熱性能が確保できるようになるのであるが、施工性の点で少し問題があることがわかった。
【０００５】
すなわち、上記複合管２００は、外層管２２０の端部を外側に折り返して、内層管２１０の端部を露出させ、この露出部を継手に嵌合接続させる場合、折り返す際に内側の管状部２５０を外側の管状部２４０よりも拡径させなければならず、折り返しにくく、施工性が悪いことがわかった。
【０００６】
【特許文献１】特許３８２２６９３号公報
【発明の開示】
【発明が解決しようとする課題】
【０００７】
本発明は、上記事情に鑑みて、外層管の傷つきや破れが少なく、断熱性能に優れるとともに、より施工性に優れた複合管を提供することを目的としている。
【課題を解決するための手段】
【０００８】
上記目的を達成するために、本発明の請求項１に記載の複合管（以下、「請求項１の複合管」と記す）は、内層管と、この内層管を外側から囲繞する弾性樹脂材料からなる外層管とからなり、前記外層管が、周方向に間隔を隔てて放射状に設けられた複数条の間隔保持リブによって隣り合う管状層との間に空気層を形成するように支持された２層の管状部を有するとともに、内側の管状部に内壁面から周方向に間隔を隔てて放射状に延出し、内層管の外壁に受けられて、最も内側の管状部と内層管との間に空気層を形成する複数条の脚部リブを備える複合管であって、手で切り裂き可能な部分が、内側の管状層のみに管軸方向に連続して設けられていることを特徴としている。
【０００９】
本発明の請求項２に記載の複合管（以下、「請求項２の複合管」と記す）は、請求項１の複合管において、手で切り裂き可能部分が管状層の薄肉部であることを特徴としている。
【００１０】
本発明の請求項３に記載の複合管（以下、「請求項３の複合管」と記す）は、内層管と、この内層管を外側から囲繞する弾性樹脂材料からなる外層管とからなり、前記外層管が、周方向に間隔を隔てて放射状に設けられた複数条の間隔保持リブによって隣り合う管状層との間に空気層を形成するように支持された複数層の管状部を有するとともに、最も内側の管状部に内壁面から周方向に間隔を隔てて放射状に延出し、内層管の外壁に受けられて、最も内側の管状部と内層管との間に空気層を形成する複数条の脚部リブを備える複合管であって、最も外側の管状部が、断面略円形をしており、最も外側の管状部以外の管状部が、断面略歯車形をしているとともに、内側の管状部の周長さが、外側の管状部の周長さより長く形成されていることを特徴としている。
【００１１】
本発明の請求項４に記載の複合管（以下、「請求項４の複合管」と記す）は、請求項１〜請求項３のいずれか複合管において、間隔保持リブの高さがリブ幅の２．５倍以下であることを特徴としている。
【００１２】
本発明の請求項５に記載の複合管（以下、「請求項５の複合管」と記す）は、請求項１〜請求項４のいずれか複合管において、最も内側の管状部と、その１つ外側の管状部との間の間隔保持リブの高さがリブ幅の４．０倍以下であり、最も外側の管状部と間隔保持リブとのコーナー部が曲率半径０．５ｍｍ以上のＲ形状に湾曲していることを特徴としている。
【００１３】
本発明の請求項６に記載の複合管（以下、「請求項６の複合管」と記す）は、請求項１〜請求項５のいずれか複合管において、外層管の樹脂部分の断面積が、外層管の外周面と、内層管の外周面との間の断面積の２５〜４５％であることを特徴としている。
【００１４】
本発明の請求項７に記載の複合管（以下、「請求項７の複合管」と記す）は、請求項１〜請求項６のいずれか複合管において、外層管が熱可塑性エラストマーを含む弾性樹脂材料から成ることを特徴としている。
【００１５】
本発明において、内層管の材質としては、特に限定されないが、例えば、ポリエチレン、架橋ポリエチレン、ポリブテン、ポリプロピレン、ポリ塩化ビニル、エチレン−酢酸ビニル共重合体、熱可塑性エラストマーなどが挙げられ、金属等で補強されているものでも良い。
【００１６】
外層管の材質としては、特に限定されないが、ポリエチレン、架橋ポリエチレン、ポリブテン、ポリプロピレン、ポリ塩化ビニル、エチレン−酢酸ビニル共重合体、熱可塑性エラストマーなどのベース樹脂成分を含む弾性樹脂材料が挙げられ、給水給湯用として用いられる場合は、請求項７の複合管のように、熱可塑性エラストマーを含むものが好ましく、中でも、ポリプロピレン系の熱可塑性エラストマーを含むものが好適である。
【００１７】
上記弾性樹脂材料中には、特に限定されないが、上記ベース樹脂成分以外に、ゴム成分、オイル等を含むことが好ましい。
ゴム成分としては、特に限定されないが、エチレン・プロピレン・ジエン共重合体ゴム、エチレンプロピレンゴム、ポリイソブチレン、シス１，４ポリブタジエン、ブチルゴム、スチレンブチレンゴム、水素添加スチレンブチレンゴム、スチレン−エチレンブチレン−オレフィン結晶共重合体、オレフィン結晶−エチレンブチレン−オレフィン結晶共重合体、スチレンブタジエン共重合体、スチレン−ブタジエン−スチレンブロック共重合体、スチレン・イソプレン・スチレンブロック共重合体、スチレン−エチレン−ブチレン−スチレンブロック共重合体等が挙げられ、エチレン・プロピレン・ジエン共重合体ゴム、スチレン系熱可塑性エラストマーが好適に用いられる。
オイルとしては、特に限定されないが、鉱油等が挙げられる。
【００１８】
また、本発明の複合管においては、外層管全体を発泡体で構成するあるいは外層管の大部分を発泡体で構成し、外層管の最外層に非発泡樹脂からなる被覆層を設けるようにしても構わない。
発泡体の発泡倍率は、特に限定されないが、１．５〜３．０倍が好ましい。すなわち、発泡倍率が１．５倍未満では発泡体とすることによる断熱性能の向上が期待できず、３．０倍を超えると強度的に問題が生じるあるいは外観不良を招くおそれがある。
【００１９】
また、上記熱可塑性エラストマーとしては、特に限定されないが、１８０℃溶融状態での高温張力が４０ｍＮ以上かつ破断時伸びが１００％以上のものを用いることが好ましい。すなわち、１８０℃溶融状態での高温張力が４０ｍＮ未満の熱可塑性エラストマーを用いた場合、十分な発泡倍率が得られないという問題が出る恐れがあり、破断時伸びが１００％未満の熱可塑性エラストマーを用いた場合、十分な発泡倍率が得られず、破泡するという問題が出る恐れがある。
因みに、ベース樹脂がポリプロピレンの場合、ポリプロピレンの配合量は、弾性樹脂材料全体の３０〜６０重量％とすることが好ましい。すなわち、ポリプロピレンの配合量が３０重量％未満では、耐熱性能に問題があり、６０重量％を超えると、柔軟性が乏しくなるおそれがある。
【００２０】
弾性樹脂材料中には、上記熱可塑性エラストマー以外に、必要に応じて溶融張力調整や目やに防止のための加工助剤を添加してもよい。
溶融張力調整用の加工助剤としては、特に限定されないが、ポリテトラフルオロエチレンのようなフッ素系樹脂が好ましい。
【００２１】
溶融張力調整用の加工助剤として、ポリテトラフルオロエチレンを用いた場合、その添加量は、特に限定されないが、熱可塑性エラストマー１００重量部に対し、ポリテトラフルオロエチレンを１〜５重量部とするが好ましい。
すなわち、ポリテトラフルオロエチレンの添加割合が、熱可塑性エラストマー１００重量部に対し、１重量部未満では、樹脂が押出機から押し出され、引き取られる際に張力不足で破断する恐れがあり、５重量部を超えると、熱可塑性エラストマーの特徴である柔軟性が失われる恐れがある。
【００２２】
また、目やに防止用の加工助剤としては、特に限定されないが、エチレン・酢酸ビニル共重合体が好ましい。
目やに防止用の加工助剤として、エチレン・酢酸ビニル共重合体を用いた場合、その添加量は、特に限定されないが、熱可塑性エラストマー１００重量部に対し、エチレン・酢酸ビニル共重合体を５〜１５重量部とすることが好ましい。
すなわち、エチレン・酢酸ビニル共重合体の添加割合が、熱可塑性エラストマー１００重量部に対し、５．０重量部未満では、目やにが多量に発生し、生産性が低下する恐れがあり、１５重量部を超えると、熱可塑性エラストマーの特徴である耐熱性が失われる恐れがある。
【００２３】
さらに、上記弾性樹脂材料には、本発明の目的を阻害しない範囲で、顔料、無機充填材等の添加物を必要に応じて添加するようにしても構わない。
【００２４】
上記被覆層は、発泡体の保護および表面平滑性を得るために設けられ、この目的を達成できれば、できるだけ厚さを薄くする方が好ましく、配管径や樹脂の種類によっても異なるが、コスト的なものを考慮すると０．２ｍｍ程度の厚さとすることが好ましい。
被覆層を構成する樹脂としては、発泡体を構成する樹脂と相溶性があれば特に限定されないが、例えば、ポリエチレン、ポリプロピレン、熱可塑性樹脂エラストマー等が挙げられる。
【００２５】
なお、発泡体を形成するために添加される発泡剤の添加量は、熱可塑性エラストマー１００重量部に対して発泡剤を１．０〜１０重量部が好ましい。すなわち、発泡剤が１．０重量部未満であれば、１．５倍以上の発泡倍率のものが得られず、１０重量部を超えると、発泡倍率が３倍を超えてしまい、外観不良あるいは表面の強度不足により破れが生じやすくなるおそれがある。
【００２６】
本発明の複合管を製造する際に使用される発泡剤としては、特に限定されず、例えば、アゾジカルボンアミド、ヒドラゾジカルボンアミド、アゾジカルボン酸バリウム塩、ニトロソグアニジン、ｐ，ｐ, −オキシビスベンゼンスルホニルセミカルバジド、ベンゼンスルホニルヒドラジド、Ｎ，Ｎ, −ジニトロソペンタメチレンテトラミン、トルエンスルホニルヒドラジド、４，４−オキシビス（ベンゼンスルホニルヒドラジド）、アゾビスイソブチロニトリル、炭酸水素ナトリウム等の熱分解型、熱膨張型発泡粒子等が挙げられ、これらの発泡剤が併用されても構わないが、少なくとも熱膨張型発泡粒子を使用することが好ましく、炭酸水素ナトリウムと熱膨張型発泡粒子との組み合わせがより好ましい。
【００２７】
なお、熱膨張型発泡粒子とは、特開２００６−４５５３２号公報に記載されているような、ラジカル重合性モノマーをエタン、エチレン、プパン、プロペン、ｎ−ブタン、ｉｓｏ−ブタン、ブテン、ｉｓｏ−ブテン、ｎ−ペンタン、ｉｓｏ−ペンタン、ｎ−へキサン、ヘプタン、石油エーテル、ｎ−オクタン、ｉｓｏ−オクタンなどの低分子量炭化水素；ＣＣｌ3Ｆ、ＣＣｌ2Ｆ2、ＣＣｌＦ3、ＣＣｌＦ2−ＣＣｌ2Ｆ等のクロロフルオロカーボン；テトラメチルシラン、トリメチルエチルシラン、トリメチルイソプロピルシラン、トリメチル−ｎ−プロピルシランなどのテトラアルキルシランなどの揮発性膨張剤の存在下懸濁重合させて得られる粒子であって、例えば、松本油脂社製商品名マイクロスフェアーＦ等の市販品等が使用できる。
【００２８】
また、上記のように発泡体の上に被覆層を設ける場合、発泡体を構成する樹脂組成物が固化する前に被覆層を形成する樹脂組成物を発泡体を構成する樹脂組成物上に押出成形することが好ましい。
すなわち、発泡体と被覆層は、熱接着していることが施工性、外観の点から好ましい。
本発明の複合管は、管状部の層数が、特に限定されないが、生産性や取り扱い性を考慮すれば、２〜３層とすることが好ましい。
【００２９】
請求項１の複合管において、手で切り裂き可能部分を設ける方法としては、特に限定されず、例えば、樹脂成形時に発生するウェルドラインなどの低強度部分を設ける方法や、薄肉部分を設けることが挙げられるが、請求項２の複合管のように、薄肉部を設けることが好ましい。
薄肉部の厚さは、特に限定されないが、外層管が熱可塑性エラストマーで形成されている場合は、０．０５ｍｍ〜０．１ｍｍ程度でよい。
【００３０】
請求項３の複合管において、内側の管状部の周長さは、外側の管状部の周長さに比べ長ければ長い方が好ましいが、例えば、管状部が２層の場合、内側の管状部の周長さを外側の管状部の外周長さよりも４×π×ｔ（２π（ｒ＋ｔ）−２πｒの式で求まる。ここで、πは円周率、ｔは管状部間の空気層厚さ、ｒは内側の管状部の管中心からの半径である）以上長くすることが好ましい。
【００３１】
間隔保持リブは、管状部と管状部との間に所定の空気層を確保できれば、その数および形状は特に限定されないが、請求項４の複合管のように、間隔保持リブの高さがリブ幅の２．５倍以下であることが好ましい。
すなわち、間隔保持リブの高さがリブ幅の２．５倍を超えると、施工時に複合管を曲げた際に、曲げの内側になる部分において、被覆層のリブがねじれ現象（横座屈）を起こして外層管表面にシワが入り、施工後の見栄えが悪くなるおそれがある。
【００３２】
また、間隔保持リブは、請求項５の複合管のように、間隔保持リブの高さがリブ幅の４．０倍以下であり、最も外側の管状部と間隔保持リブとのコーナー部が曲率半径０．５ｍｍ以上のＲ形状に湾曲している構成としてもよい。
すなわち、最も外側の管状部と間隔保持リブとのコーナー部が曲率半径０．５ｍｍ以上のＲ形状に湾曲していれば、間隔保持リブの高さがリブ幅の２．５倍を超えても間隔保持リブの高さがリブ幅の４．０倍を超えない限り、施工時に複合管を曲げた際に、曲げの内側になる部分において、被覆層のリブがねじれ現象（横座屈）を起こして外層管表面にシワが入り、施工後の見栄えが悪くなるおそれがない。
【００３３】
また、外層管の樹脂部分の断面積は、特に限定されないが、請求項６の複合管のように、外層管の外周面と、内層管の外周面との間の断面積の２５〜４５％であることが好ましい。すなわち、外層管の樹脂部分の断面積が小さすぎると、外層管の強度に問題がでるおそれがあり、外層管の樹脂部分の断面積が大きすぎると、十分な断熱効果が得られなくなるおそれがある。
【発明の効果】
【００３４】
上記のように、請求項１の複合管は、内層管と、この内層管を外側から囲繞する弾性樹脂材料からなる外層管とからなり、前記外層管が、周方向に間隔を隔てて放射状に設けられた複数条の間隔保持リブによって隣り合う管状層との間に空気層を形成するように支持された２層の管状部を有するとともに、内側の管状部に内壁面から周方向に間隔を隔てて放射状に延出し、内層管の外壁に受けられて、最も内側の管状部と内層管との間に空気層を形成する複数条の脚部リブを備える複合管であって、手で切り裂き可能な部分が、内側の管状層のみに管軸方向に連続して設けられているので、外側の管状部を除き、内側の管状部を手で切り裂き可能な部分で軸方向に容易に切り裂くことができる。
【００３５】
したがって、外層管が弾性変形しにくい樹脂で形成されていても、管状部の反転部の切り裂き可能な部分を切り裂くようにすれば、外層管の端部を容易に外側に折り返すことができる。
すなわち、継手への接続作業が容易に行えるようになる。勿論、空気層を備えているので、断熱性能に優れているとともに、外層管を備えているので、管本体となる内層管が傷つきにくくなる。
【００３６】
また、請求項１の複合管は、請求項２の複合管のように、手で切り裂き可能部分を管状層の薄肉部であるようにすれば、手で切り裂き可能部分を押し出し成形によって正確に形成することができる。
【００３７】
請求項３の複合管は、内層管と、この内層管を外側から囲繞する弾性樹脂材料からなる外層管とからなり、前記外層管が、周方向に間隔を隔てて放射状に設けられた複数条の間隔保持リブによって隣り合う管状層との間に空気層を形成するように支持された複数層の管状部を有するとともに、最も内側の管状部に内壁面から周方向に間隔を隔てて放射状に延出し、内層管の外壁に受けられて、最も内側の管状部と内層管との間に空気層を形成する複数条の脚部リブを備える複合管であって、最も外側の管状部が、断面略円形をしており、最も外側の管状部以外の管状部が、断面略歯車形をしているとともに、内側の管状部の周長さが、外側の管状部の周長さより長く形成されている。すなわち、内側の管状部が間隔保持リブ間において、湾曲しているので、外層管の端部を反転させようとすると、この湾曲部分が直線状に延びるため、容易に反転させることができる。
【００３８】
したがって、外層管が弾性変形しにくい樹脂で形成されていても、外層管の端部を容易に外側に折り返すことができる。
すなわち、継手への接続作業が容易に行えるようになる。勿論、空気層を備えているので、断熱性能に優れているとともに、外層管を備えているので、管本体となる内層管が傷つきにくくなる。
【００３９】
また、請求項４の複合管のように、間隔保持リブの高さをリブ幅の２．５倍以下にする、あるいは、請求項５の複合管のように、最も内側の管状部と、その１つ外側の管状部との間の間隔保持リブの高さがリブ幅の４．０倍以下であり、最も外側の管状部と間隔保持リブとのコーナー部が曲率半径０．５ｍｍ以上のＲ形状に湾曲している構成とすれば、施工時に複合管を曲げた際に、曲げの内側になる部分において、被覆層のリブがねじれ現象（横座屈）を起こして外層管表面にシワが入って、施工後の見栄えが悪くなるおそれがない。
【００４０】
そして、請求項６の複合管のように、外層管の樹脂部分の断面積が、外層管の外周面と、内層管の外周面との間の断面積の２５〜４５％であると、より確実に外層管を十分な強度と断熱性能を備えたものとすることができる。
さらに、請求項７の複合管のように、外層管を、熱可塑性エラストマーを含む弾性樹脂材料で形成するようにすれば、複合管の傷付きや破れ、継手を接続する際の施工性の問題を解決するのに有効であるとともに、給水給湯用として好適に用いることができる。
【発明を実施するための最良の形態】
【００４１】
以下に、本発明を、その実施の形態をあらわす図面を参照しつつ詳しく説明する。
図１は、本発明にかかる複合管の第１の実施の形態をあらわしている。
【００４２】
図1に示すように、この複合管１ａは、架橋ポリエチレン製の内層管２と、内層管２を囲繞するように設けられた管状をした熱可塑性エラストマー（例えば、オレフィン系樹脂（PP, PE）のマトリックスにオレフィン系ゴム（EPR, EPDM）を微分散させた三菱化学社製サーモラン）製の外層管３ａとを備えている。
外層管３ａは、外層管本体部４ａと、被覆層５とを備えている。
【００４３】
外層管本体部４ａは、熱可塑性エラストマーの２〜５倍発泡体からなり、２つの管状部４１、４２と、１２条の間隔保持リブ４３と、１２条の脚部リブ４４とを備えている。
２つの管状部４１、４２は、内層管２の中心軸を中心に略同心円状に設けられ、内側の管状部４２は、軸方向に連続する薄肉部４２ａが周方向に等ピッチに１２条設けられている。
薄肉部４２ａは、管状部４２の外周面に略Ｕ字形をした凹溝４２ｂを設けることによって、その最小厚さが０．０５ｍｍ〜０．１ｍｍに形成され、手で容易に切り裂くことができるようになっている。
【００４４】
間隔保持リブ４３は、薄肉部４２ａと薄肉部４２ａとの中間位置に周方向に等間隔に放射状に設けられ、管状部４１と管状部４２との間隔を保持して両管状部４１，４２間に管軸方向に連続する外側空気層４５ａを形成している。
また、間隔保持リブ４３は、その高さがリブ幅の４．０倍以下であり、両管状部４１，４２と間隔保持リブとのコーナー部が曲率半径０．５ｍｍ以上のＲ形状に湾曲している。
【００４５】
脚部リブ４４は、内側の管状部４２の間隔保持リブ４３に対応する位置から断面逆三角形の先細り状に内層管２方向に延出し、頂点部分で内層管２の外周面に当接し、管状部４２と内層管２との間に管軸方向に連続する内側空気層４５ｂを形成している。
【００４６】
被覆層５は、非発泡であり、外層管本体部４ａと同じ熱可塑性エラストマーで形成され、外層管本体部４ａの外周面全体を被覆している。
さらに、この複合管１ａは、外層管３ａの樹脂部分の断面積が、空気層４５ａ及び空気層４５ｂを含む、内層管２の外周面と、外層管３ａの外周面との間の部分の断面積の２５〜４５％となっている。
【００４７】
この複合管１ａの製造方法は、特に限定されないが、例えば、内層管２となる架橋ポリエチレン管を押出成形するとともに、この押し出された架橋ポリエチレン管の周囲に外層管３ａを外層管本体部４ａと、被覆層５とを共押出成形する方法で得ることができる。
【００４８】
この複合管１ａは、以上のように、外層管３ａが熱可塑性エラストマーで形成されているので、傷つきにくく強度的にも優れているとともに、空気層４５ａ，４５ｂを備えているので断熱性能にも優れている。しかも、内側の管状部４２に手で切り裂き可能な薄肉部４２ａを備えているので、図示していないが、管端部を継手に接続する際にこの薄肉部４２ａを切り裂くようにすれば、外層管３ａの管端部を反転させて、内層管２の管端部を容易に露出させることができる。したがって、継手への接続作業等の配管施工性がよくなる。
【００４９】
図２は、本発明にかかる複合管の第２の実施の形態をあらわしている。
図２に示すように、この複合管１ｂは、外層管３ｂの外層管本体部４ｂが、脚部リブ４４を間隔保持リブ４３からずれた位置に備えている以外は、上記複合管１ａと同様になっている。
すなわち、この複合管１ｂは、上記複合管１ａと同じ効果を備えているとともに、脚部リブ４５を間隔保持リブ４４からずれた位置に備えているので、外層管３ｂを介しての内層管２と複合管１ｂ外への熱伝導経路が長くなり、より断熱性能が向上する。
【００５０】
図３は、本発明にかかる複合管の第３の実施の形態をあらわしている。
図３に示すように、この複合管１ｃは、外層管３ｃの外層管本体部４ｃが、薄肉部４２ｃを管状部４２の外周面に略Ｖ字形をした凹溝４２ｄを設けることによって形成した以外は、上記複合管１ａと同様になっている。
【００５１】
図４は、本発明にかかる複合管の第４の実施の形態をあらわしている。
図４に示すように、この複合管１ｄは、外層管３ｄの外層管本体部４ｄが、薄肉部４２ｅを管状部４２の内周面に略Ｕ字形をした凹溝４２ｆを設けることによって形成した以外は、上記複合管１ａと同様になっている。
【００５２】
図５は、本発明にかかる複合管の第５の実施の形態をあらわしている。
図５に示すように、この複合管１ｅは、外層管３ｅの外層管本体部４ｅが、以下のようになっている以外は、上記複合管１ａと同様になっている。
【００５３】
すなわち、外層管本体部４ｅは、内側の管状部４６に薄肉部が設けられる変わりに、管状部４６の脚部リブ４４と脚部リブ４４との間において、内層管２側に向かって略Ｕ字形に湾曲する湾曲部４６ａが形成されるとともに、内側の管状部４６の周長さが管状層４１の外周長さより、式（４×π×ｔ（ｔは空気層４５ａの厚さ））で求まる長さ分以上長くなっている。
【００５４】
この複合管１ｅは、上記のように、内側の管状部４６の周長さが管状層４１の外周長さより長くなっているので、外層管３ｅの管端部を反転させる際に、湾曲部４６ａが直線状に変形するように伸張するため、反転させやすく、内層管２の管端部を容易に露出させることができる。
【００５５】
図６は、本発明にかかる複合管の第６の実施の形態をあらわしている。
図６に示すように、この複合管１ｆは、外層管３ｆの外層管本体部４ｆが、以下のようになっている以外は、上記複合管１ａと同様になっている。
【００５６】
すなわち、外層管本体部４ｆは、内側の管状部４７に薄肉部が設けられる変わりに、管状部４７の脚部リブ４４と脚部リブ４４との間において、外側に向かって略Ｕ字形に湾曲する湾曲部４７ａが形成されるとともに、内側の管状部４７の周長さが管状層４１の外周長さより、式（４×π×ｔ（ｔは空気層４５ａの厚さ））で求まる長さ分以上長くなっている。
【００５７】
図７は、本発明にかかる複合管の第７の実施の形態をあらわしている。
図７に示すように、この複合管１ｇは、外層管３ｇの外層管本体部４ｇが、以下のようになっている以外は、上記複合管１ｆと同様になっている。
【００５８】
すなわち、外層管本体部４ｇは、内側の管状部４８に、略Ｕ字形に湾曲する湾曲部４７ａに代えて、略Ｖ字形の折曲部４８ａを設けるとともに、この折曲部４８ａの先端を内層管２の外周面に当接させてこの折曲部４８ａを脚部リブとして用い、間隔保持リブ４３に連続する脚部リブをなくすようにした。
【００５９】
図８は、本発明にかかる複合管の第８の実施の形態をあらわしている。
図８に示すように、この複合管１ｈは、外層管３ｈの外層管本体部４ｈの折曲部４９ａが、断面波形になっている以外は、上記複合管１ｇと同様になっている。図８中、４９は内側の管状部である。
【図面の簡単な説明】
【００６０】
【図１】本発明にかかる複合管の第１の実施の形態をあらわす断面図である。
【図２】本発明にかかる複合管の第２の実施の形態をあらわす断面図である。
【図３】本発明にかかる複合管の第３の実施の形態をあらわす断面図である。
【図４】本発明にかかる複合管の第４の実施の形態をあらわす断面図である。
【図５】本発明にかかる複合管の第５の実施の形態をあらわす断面図である。
【図６】本発明にかかる複合管の第６の実施の形態をあらわす断面図である。
【図７】本発明にかかる複合管の第７の実施の形態をあらわす断面図である。
【図８】本発明にかかる複合管の第８の実施の形態をあらわす断面図である。
【図９】従来の複合管の断面図である。
【図１０】本発明の発明者が先に提案した複合管の断面図である。
【符号の説明】
【００６１】
１ａ，１ｂ，１ｃ，１ｄ，１ｅ，１ｆ，１ｇ，１ｈ  複合管
２  内層管
３ａ，３ｂ，３ｃ，３ｄ，３ｅ，３ｆ，３ｇ，３ｈ  外層管
４ａ，４ｂ，４ｃ，４ｄ，４ｅ，４ｆ，４ｇ，４ｈ  外層管本体部
４１  管状部（外側）
４２，４６，４７，４８，４９  管状部（内側）
４２ａ，４２ｃ，４２ｅ  薄肉部
４３  間隔保持リブ
４４  脚部リブ
４５ａ，４５ｂ  空気層
４６ａ，４７ａ  湾曲部
４８ａ，４９ａ  折曲部
５  被覆層
【図１】
0005280740.tif 000002
【図２】
0005280740.tif 000003
【図３】
0005280740.tif 000004
【図４】
0005280740.tif 000005
【図５】
0005280740.tif 000006
【図６】
0005280740.tif 000007
【図７】
0005280740.tif 000008
【図８】
0005280740.tif 000009
【図９】
0005280740.tif 000010
【図１０】
0005280740.tif 000011